(57)【要約】  人体からの皮脂の付着に伴う外観の劣化の抑制又はその回復に適した膜をその表面に有する物品を提供する。提供される物品１０は、基材１とその上に形成された膜２とを備え、膜はその表面に露出した層１２を含み、この表面の表面粗さＲａは０．５ｎｍ〜５０ｎｍである。本発明の一形態において、膜２の表面の水の転落角は３０度以下であり、露出した層１２は有機ポリマーを含みうる。有機ポリマーは、例えば、ポリジアルキルシロキサン構造を含む主鎖を有する。
2019176695.tif 000002
【特許請求の範囲】
【請求項１】
基材と、前記基材上に形成された膜とを備え、
前記膜は、前記膜の表面に露出した層を含み、
前記表面の表面粗さＲａが０．５ｎｍ〜５０ｎｍであり、
前記表面に質量４ｍｇの水滴を滴下して測定した水の転落角が３０度以下であり、
下記ａ）〜ｃ）の少なくとも１つが成立する、物品。
ａ）前記層は、ポリジアルキルシロキサン構造を含む主鎖を有する有機ポリマーを含む。
ｂ）前記層は有機ポリマーを含み、前記有機ポリマーはパーフルオロアルキル又はパーフルオロアルキレン基を含まない。
ｃ）前記表面に質量４ｍｇのオレイン酸の液滴を滴下して測定した接触角が１５度以上である。
【請求項２】
前記有機ポリマーは、一端が前記層とは別に前記膜に含まれる下地層又は前記基材に固定され、他端が前記表面に露出している、請求項１に記載の物品。
【請求項３】
前記有機ポリマーがポリマーブラシを構成している、請求項２に記載の物品。
【請求項４】
基材と、前記基材上に形成された膜とを備え、
前記膜は、前記膜の表面に露出した層を含み、
前記表面の表面粗さＲａが０．５ｎｍ〜５０ｎｍであり、
前記層は、ポリジアルキルシロキサン構造を含む主鎖を有する有機ポリマーのポリマーブラシを含む、物品。
【請求項５】
前記表面に質量４ｍｇの水滴を滴下して測定した水の転落角が３０度以下である、請求項４に記載の物品。
【請求項６】
前記水の転落角が２０度以下である、請求項１又は５に記載の物品。
【請求項７】
前記表面に質量４ｍｇのオレイン酸の液滴を滴下して測定した接触角が４０度未満である、請求項１〜６のいずれか１項に記載の物品。
【請求項８】
前記表面に質量４ｍｇの水滴を滴下して測定した水の接触角が９０度以上である、請求項１〜７のいずれか１項の記載の物品。
【請求項９】
前記表面に質量４ｍｇの水滴を滴下して測定した水の接触角が１４０度以下である、請求項１〜８のいずれか１項の記載の物品。
【請求項１０】
前記有機ポリマーは、ハンセン全溶解度パラメータδtotalが１０〜２０ＭＰａ1/2の範囲にある、請求項１〜９のいずれか１項に記載の物品。
【請求項１１】
前記有機ポリマーは、ハンセン空間におけるオレイン酸との座標間の距離が８ＭＰａ1/2以下である、請求項１〜１０のいずれか１項に記載の物品。
【請求項１２】
前記ポリジアルキルシロキサン構造に含まれるアルキル基の炭素数が１〜６である、請求項１〜１１のいずれか１項に記載の物品。
【請求項１３】
前記層の厚さが１ｎｍ〜３０ｎｍである、請求項１〜１２のいずれか１項に記載の物品。
【請求項１４】
前記表面は、ドーム状の凸部と平坦部とを有する、請求項１〜１３のいずれか１項に記載の物品。
【請求項１５】
前記表面は、凸部と平坦部とを有し、前記凸部は、１０ｎｍ〜２００ｎｍの径と、５ｎｍ〜１００ｎｍの高さとを有する、請求項１〜１４のいずれか１項に記載の物品。
【請求項１６】
前記表面は、凸部と平坦部とを有し、前記凸部が占める面積の合計と前記平坦部の面積との比が１５：８５〜８０：２０の範囲にある請求項１〜１５のいずれか１項に記載の物品。
【請求項１７】
前記膜は、前記層とは別の層として下地層を含み、
前記下地層は、金属酸化物膜である、請求項１〜１６のいずれか１項に記載の物品。
【請求項１８】
前記下地層の表面が、ドーム状の凸部と平坦部とを有する、請求項１７に記載の物品。
【請求項１９】
前記ａ）、前記ｂ）及び前記ｃ）が成立する、請求項１に記載の物品。
【発明の詳細な説明】
【技術分野】
【０００１】
本発明は、汚れの付着に伴う外観の劣化への対処を容易にする層を備えた物品に関し、特に皮脂の付着への対処を容易にする層を備えた物品に関する。
【背景技術】
【０００２】
汚れの付着は、種々の物品、特に金属、プラスチック、セラミックス、ガラス等により構成された表面を有する物品においてその外観を劣化させる要因となっている。この問題に対処とするための手段としては、防汚性のコーティングが知られている。防汚性のコーティングは、フッ素含有ポリマーを含む膜を形成することにより実施されることが多い。水性の汚れに加えて油性の汚れの付着を防止するために、撥油性を有するフッ素系ポリマーが使用されることもある。フッ素含有ポリマーを含む防汚性の膜は、例えば特許文献１、２に開示されている。
【先行技術文献】
【特許文献】
【０００３】
【特許文献１】特開２０１４−１９６４５５号公報
【特許文献２】特開２０１４−１９６４５６号公報
【発明の概要】
【発明が解決しようとする課題】
【０００４】
しかし、本発明者の検討によると、人体との接触によって付着する皮脂を含む汚れに対応するためのコーティングとしては、従来の防汚性の膜には改善の余地がある。例えば、転写された指紋として観察される皮脂は、フッ素含有ポリマーを含む膜によってもその付着を防止しがたい。また、フッ素含有ポリマーを含む膜によって、皮脂を含む汚れが、身近にある乾布や紙による拭き取りによって、簡単に除去できるようになるわけでもない。【０００５】
本発明の目的の一つは、皮脂の付着に伴う外観の劣化の抑制又はその回復に適した膜をその表面に有する物品を提供することにある。
【課題を解決するための手段】
【０００６】
鋭意検討した結果、本発明者は、汚れの付着を防止するために撥油性を高める従来のコーティングとは全く異なるアプローチにより、上述の目的が達成されることを見出した。【０００７】
本発明は、その一形態として、
基材と、前記基材上に形成された膜とを備え、
前記膜は、前記膜の表面に露出した層を含み、
前記表面の表面粗さＲａが０．５ｎｍ〜５０ｎｍであり、
前記表面に質量４ｍｇの水滴を滴下して測定した水の転落角が３０度以下であり、
下記ａ）〜ｃ）の少なくとも１つが成立する、物品、を提供する。
ａ）前記層は、ポリジアルキルシロキサン構造を含む主鎖を有する有機ポリマーを含む。
ｂ）前記層は有機ポリマーを含み、前記有機ポリマーはパーフルオロアルキル又はパーフルオロアルキレン基を含まない。
ｃ）前記表面に質量４ｍｇのオレイン酸の液滴を滴下して測定した接触角が１５度以上である。
ａ）〜ｃ）は少なくとも１つが成立すればよく、いずれか１つのみが成立しても、その任意の２つのみが成立しても、そのすべてが成立してもよい。【０００８】
本発明は、別の一形態として、
基材と、前記基材上に形成された膜とを備え、
前記膜は、前記膜の表面に露出した層を含み、
前記表面の表面粗さＲａが０．５ｎｍ〜５０ｎｍであり、
前記層は、ポリジアルキルシロキサン構造を含む主鎖を有する有機ポリマーのポリマーブラシを含む、物品、を提供する。
【発明の効果】
【０００９】
上述した物品は、人体からの皮脂の付着に伴う外観の劣化の抑制又はその回復に適した膜をその表面に有している。上述した物品の表面は、水の転落角も十分低く抑えられており、付着した液滴から供給される汚れの防止にも適している。
【図面の簡単な説明】
【００１０】
【図１】本発明の一形態に含まれるポリマーブラシを模式的に示す図である。
【図２】実施例２により形成した膜の表面を走査型電子顕微鏡（ＳＥＭ）で観察した結果を示す図である。
【図３】実施例３により形成した膜の表面をＳＥＭで観察した結果を示す図である。
【図４】実施例３により形成した膜の表面を原子間力顕微鏡（ＡＦＭ）で観察した結果を示す図である。
【図５】実施例４により形成した膜の表面をＳＥＭで観察した結果を示す図である。
【図６】実施例４により形成した膜の表面をＡＦＭで観察した結果を示す図である。
【発明を実施するための形態】
【００１１】
以下、本発明の実施形態を説明するが、以下の説明は、本発明を特定の実施形態に制限する趣旨ではない。
【００１２】
本発明の一形態において、物品は基材と基材上に形成された膜とを備えている。膜は膜の表面に露出した層を含んでいる。この層は、物品の表面の少なくとも一部を被覆している。膜の表面に露出した層は、好ましくは有機ポリマーを含んでいる。なお、本明細書では、ポリジアルキルシロキサン構造のように主鎖が（−Ｏ−Ｓｉ−）の繰り返し単位であるポリマーも、有機基（ポリジアルキルシロキサン構造では側鎖のアルキル基）を含む限り、有機ポリマーに含めることとする。
【００１３】
（基材）
基材は、典型的には、金属、プラスチック、セラミックス又はガラスにより構成された表面を有する。この表面の表面粗さＲａは、２ｎｍ未満、さらには１ｎｍ未満であってもよい。この程度に平滑な表面に付着した皮脂は、表面に入射する光を局部的に拡散させ、その存在が汚れとして視認されやすい。
【００１４】
基材は、金属、プラスチック、セラミックス及びガラスから選ばれる少なくとも１種から構成されていてもよい。基材は透明であっても不透明であってもよい。基材の一例は、可視光透過率が７０％以上でヘイズ率が１０％以下の透明材料、例えばプラスチックやガラスである。基材の別の一例は、可視光反射率が７０％以上の高反射材料、例えば鏡面研磨された表面を有する、或いは平滑な膜として蒸着された金属である。透過率又は反射率がこの程度に高い基材の表面に付着した皮脂は、視認されやすく、外観に影響を及ぼしやすい。基材の形状に特に制限はないが、基材は、典型的には、互いに平行な一対の平坦な表面を有する形状、すなわち板材である。基材のサイズ及び厚さにも特段の制限はない。
【００１５】
皮脂の付着が問題となる代表的な板材はガラス板である。ガラス板は、窓ガラス、ドア等の建築用途；パーティション、ショーケース等の家具・店装用途；業務用冷蔵庫、タッチパネル等の産業用途等において、皮脂の汚れによる外観の劣化への対処が求められている。この要求が最も顕在化している用途の一つはスマートフォンのカバーガラスである。この用途には、化学強化処理されたガラス板が使用されることが多い。
【００１６】
（膜）
基材上に形成される膜は、単一の層であっても複数の層から構成されていてもよい。膜が複数の層からなる場合、膜の表面を構成する層以外の層を、以降、下地層という。下地層は、単一の層であってもよく、複数の層から構成されていても構わない。
【００１７】
膜の表面の表面粗さＲａは、０．５ｎｍ以上、さらには０．７ｎｍ以上が好ましく、１ｎｍ以上であってもよい。Ｒａは、５０ｎｍ以下、４０ｎｍ以下、３０ｎｍ以下、さらには２０ｎｍ以下、特に１５ｎｍ以下が好ましく、１０ｎｍ以下であってもよい。Ｒａを小さく制御すれば、表面に触れる指に滑らかさを感じさせること、さらには膜の表面の外観上のギラツキを抑制すること、が容易となる。この特性を重視するべき場合には、Ｒａを１２ｎｍ以下、さらに１０ｎｍ以下、特に８ｎｍ以下に制御するとよい。ただし、Ｒａが０．５ｎｍを下回ると、指に滑らかさを感じさせることが難しくなる。なお、Ｒａは、周知のとおり、算術平均粗さを意味し、日本工業規格ではＪＩＳ  Ｂ０６０１：２０１３に規定されている。
【００１８】
膜の表面は、凸部と平坦部とを有することが好ましい。凸部は、平坦部によって囲まれていてもよい。この場合、平坦部は凸部のそれぞれを囲んでいても、複数の凸部の周囲を囲んでいてもよい。このような好ましい表面では、凸部に代えて凹部を有する表面よりも、微細なダストの堆積による表面粗さＲａへの影響が小さくなる。なお、平坦部は完全に平坦である必要はない。本明細書では、膜厚が±０．８ｎｍ、さらには±１ｎｍの範囲で膜の表面の高さが局部的に変動しても「平坦」とみなすこととする。
【００１９】
膜の表面は、凸部と平坦部とから実質的に構成されていてもよい。ただし、この場合でも、膜の表面の５％未満において凸部又は平坦部とみなせない領域（通常は凹部）が存在していてもよい。
【００２０】
凸部の形状はドーム状が好ましい。この好ましい形状は、表面に触れる指に滑らかさを感じさせる点で有利である。凸部の形状やサイズはＳＥＭ観察により測定できる。本明細書において、ドーム状とは、その頂点を通過する断面プロファイルが、膜の表面に垂直な方向から観察できる部分において上方に凸の曲線となり、同方向からその表面の７０％以上を観察できる形状をいう。ドーム状の凸部は、例えば、球形の微粒子の上方の一部が露出するようにその下方の残部をバインダで埋めることによって形成することができる。
【００２１】
凸部が高すぎると、表面に触れる指の感触を損なうことがある。これを重視するべき場合、凸部は、その高さが、１００ｎｍ以下、さらには８０ｎｍ以下、特に６０ｎｍ以下であることが好ましく、場合によっては５０ｎｍ以下であってもよい。凸部の高さは、５ｎｍ以上、特に８ｎｍ以上が好適である。完全に平坦でない表面は、皮脂その他の汚れの付着の程度を低下させる上で望ましい。
【００２２】
凸部の径は、その大きさが、２００ｎｍ以下、さらには１５０ｎｍ以下、特に１２０ｎｍ以下であることが好ましく、場合によっては１００ｎｍ以下であってもよい。凸部の径は、１０ｎｍ以上、特に２０ｎｍ以上が好適である。なお、凸部の径は、膜の表面に垂直な方向から観察し、その底部の面積と同面積の円の直径により定めることとする。また、凸部の径に対する高さの比は、例えば１０〜８５％、さらには１５〜７５％である。
【００２３】
膜の表面において、凸部が占める面積の合計と平坦部の面積との比は、１５：８５〜８０：２０、さらには２０：８０〜７５：２５が好ましく、場合によっては３０：７０〜７０：３０であってもよい。
【００２４】
下地層は、その表面に、膜の表面に付与するべき表面粗さＲａの好適な範囲内にあるＲａを有することが好ましい。この好ましい形態によれば、有機ポリマーを含む層をごく薄く形成する場合であっても、膜の表面に好適なＲａを付与することができる。下地層の表面も、平坦部と凸部とから構成されていることが好ましい。この凸部の好ましい形状やサイズ、平坦部と凸部との面積比は上述したとおりである。例えば、下地層の表面は、ドーム状の凸部と平坦部とを有することが好ましい。
【００２５】
下地層は、その表面に、有機ポリマーに含まれる官能基と反応して有機ポリマーを下地層に固定するための官能基を有することが好ましい。この官能基は、有機ポリマーに含まれる反応性官能基と反応できる限りその種類に制限はないが、例えば、ヒドロキシ基、カルボキシル基、アルデヒド基、アミノ基であり、ヒドロキシ基が好ましい。ヒドロキシ基は、シラノール基（Ｓｉ−ＯＨ）として下地層の表面に存在していてもよい。
【００２６】
ゾルゲル法により形成した金属酸化物膜は、成膜した状態でその表面に豊富なヒドロキシ基を有し、下地層に適している。金属酸化物を構成する金属原子は、Ｓｉ、Ｔｉ、Ａｌ、Ｚｒ、Ｔａ、Ｎｂ、Ｎｄ、Ｌａ、Ｃｅ及びＳｎから選ばれる少なくとも１つ、特にＳｉ、Ｔｉ及びＡｌから選ばれる少なくとも１つが好ましい。特に好適な金属酸化物膜は、Ｓｉの酸化物膜、すなわちシリカ膜である。なお、慣用に従って便宜上、本明細書では、Ｓｉの酸化物を金属酸化物、Ｓｉを金属原子の１種として扱う。
【００２７】
ゾルゲル法による金属酸化物膜の成膜には、以下の式（１）によって示される加水分解性金属化合物を使用するとよい。
ＲqＭＸp-q（１）
式（１）において、Ｍは金属原子であり、その好ましい例は上述したとおりである。Ｒは、炭素数１〜６、好ましくは炭素数１〜３の炭化水素基である。好ましい炭化水素基はアルキル基、特に鎖状アルキル基である。Ｘは、加水分解可能な官能基又はハロゲン原子である。加水分解可能な官能基は、好ましくはアルコキシル基、アセトキシ基、アルケニルオキシ基、及びアミノ基から選ばれる少なくとも１つである。好ましいハロゲン原子はＣｌである。ｐは金属原子の価数であり、ＭがＳｉの場合は４である。ｑは、０以上（ｐ−１）以下の整数である。ＭがＳｉの場合、ｑは、０〜３、好ましくは０〜２、より好ましくは０又は１である。
【００２８】
膜の凸部は、下地層に含まれる微粒子に由来するものであってもよい。微粒子は、金属酸化物微粒子が適している。金属酸化物微粒子を構成する金属酸化物の好ましい例は、金属酸化物膜について上述したとおりである。特に好ましい金属酸化物微粒子は、シリカ微粒子である。金属酸化物微粒子は、例えば、ゾルゲル法による成膜用の液にコロイダルシリカを添加することにより膜に導入すればよい。この好ましい形態において、加水分解性金属化合物から生成する金属酸化物は、金属酸化物微粒子のバインダとなり、平坦部を構成する。金属酸化物微粒子の径は、目標とする凸部の径及び高さに応じて定めればよく、例えば目標とする凸部の径に一致するように定めるとよい。微粒子は、一次粒子が会合した二次粒子を含まないものが好ましい。
【００２９】
金属酸化物膜には、必要に応じ、金属酸化物以外の副成分、例えば紫外線吸収剤、赤外線吸収剤、着色料、シランカップリング剤が添加されていてもよい。シランカップリング剤は、プラスチックである基材と下地層との接着力の向上をもたらす。なお、本明細書では、金属酸化物膜を、質量基準で最も多い成分が金属酸化物である膜を指す用語として使用しており、有機物である副成分や加水分解性化合物に由来する炭化水素基（Ｒ）は許容される。シランカップリング剤は、金属酸化物膜を形成する前に、プライマー層として基材上に塗布してもよい。
【００３０】
（膜の表面に露出している層）
膜の表面に露出している層は、以下の特徴ａ）〜ｃ）から選ばれる少なくとも１つを具備することが好ましい。
ａ）ポリジアルキルシロキサン構造を含む主鎖を有する有機ポリマーを含む。
ｂ）有機ポリマーを含み、この有機ポリマーはパーフルオロアルキル又はパーフルオロアルキレン基を含まない。
ｃ）質量４ｍｇのオレイン酸の液滴を滴下して測定した接触角が１５度以上となる表面を有する。
この層は、複数の上記特徴、例えばａ）及びｂ）、ａ）及びｃ）、ｂ）及びｃ）、或いは上記特徴のすべてであるａ）〜ｃ）を有しうる。
【００３１】
膜の表面に露出している層は、以下の特徴ｉ）〜ｉｖ）から選ばれる少なくとも１つを具備する有機ポリマーを含むことが好ましい。
ｉ）ハンセン全溶解度パラメータδtotalが１０〜２０ＭＰａ1/2の範囲にある、及び／又は、ハンセン空間におけるオレイン酸との座標間の距離が８ＭＰａ1/2以下である。
ｉｉ）ポリジアルキルシロキサン構造を含む主鎖を有する。
ｉｉｉ）一端が有機ポリマーを含む層とは別に膜に含まれる下地層又は基材に固定され、他端が膜の表面に露出している。
ｉｖ）パーフルオロアルキル又はパーフルオロアルキレン基、さらにはフルオロアルキル基などのフッ素含有基を含まない。
【００３２】
（特徴ｉ）について）
ハンセン溶解度パラメータ（ＨＳＰ）は、物質相互の溶解性を説明するパラメータとして知られている。ＨＳＰでは、分子間の分散力を示す分散項ｄＤ、分子間の双極子相互作用を示す分極項（極性項）ｄＰ、分子間の水素結合を示す水素結合項ｄＨにより構成されるベクトルによって物質の溶解性が示される。上記３つの項を座標軸とするハンセン空間におけるＨＳＰの座標間の距離が小さい物質の組み合わせほど、親和性が高くなって相互に溶解しやすい。
【００３３】
オレイン酸は皮脂を構成する代表的な脂肪分である。皮脂には種々の成分が含まれているが、外観低下の主因となる成分は脂肪分である。このため、皮脂との親和性の評価基準としてはオレイン酸が適している。具体的には、有機ポリマーのＨＳＰとオレイン酸のＨＳＰとのハンセン空間における距離（ＨＳＰ距離とも呼ばれる）が、好ましくは７ＭＰａ1/2以下、より好ましくは６ＭＰａ1/2以下、さらに好ましくは５ＭＰａ1/2以下となるように、有機ポリマーを選択するとよい。
【００３４】
有機ポリマーとしては、ハンセン全溶解度パラメータδtotalが１０〜２０ＭＰａ1/2の範囲にあるものが適している。δtotalは、１２〜１９ＭＰａ1/2の範囲内にあってもよい。例えば、ポリジメチルシロキサンのδtotalは１５．１ＭＰａ1/2程度であり、オレイン酸のδtotal１８．０ＭＰａ1/2程度と近い範囲にある。
【００３５】
上述した溶解度パラメータを有し、オレイン酸との親和性が高い有機ポリマーは、皮脂の汚れへの対処を容易にする層の表面の提供を可能とする。
【００３６】
（特徴ｉｉ）について）
ポリジアルキルシロキサン構造を構成するアルキル基は、炭素数１〜６、好ましくは炭素数１〜３、より好ましくは炭素数１又は２であることが好ましい。アルキル基は、直鎖の又は分岐を有する鎖状アルキル基であってもよく環状アルキル基であってもよい。
【００３７】
ポリジアルキルシロキサン構造を含む主鎖は、好ましくは式（２）により示される。
−（Ｓｉ（Ｒ1）（Ｒ2）−Ｏ−）n−  （２）
Ｒ1及びＲ2はそれぞれＳｉに直接結合している。Ｒ1及びＲ2は、互いに独立して、上述した炭素数（１〜６、好ましくは１〜３、より好ましくは１又は２）を有するアルキル基である。ｎは、３〜２０００、さらには４〜１０００、特に５〜７５０の範囲内にある自然数である。なお、式（２）中の酸素原子（−Ｏ−）は、その一部が、後述する反応性官能基により生成しうる結合、例えばエステル結合（−Ｃ（＝Ｏ）−Ｏ−）、アミド結合（−Ｃ（＝Ｏ）−Ｎ（−Ｈ）−）等に置換されていてもよい。
【００３８】
主鎖にポリジアルキルシロキサン構造を有する有機ポリマーは、皮脂を構成する脂肪分との親和性に優れている。この親和性により発現する特筆するべき特性は、重合度を示すｎが相対的に小さい有機ポリマーが示す、皮脂の吸収性、言い換えると皮脂の消失性である。皮脂の消失性を有する膜は、例えばその表面に人の指が接触しても、少なくとも所定の時間が経過した後に視認が困難になり、場合によっては全く視認できなくなる。消失性の発現には、３〜５０、特に４〜２０、とりわけ５〜１０のｎを有する有機ポリマーが適している。
【００３９】
重合度が大きいポリジアルキルシロキサン構造を有する有機ポリマーは、皮脂の消失性においては重合度が小さい有機ポリマーに劣るが、皮脂の拭き取り性については実用的に十分な特性を示す。皮脂は、乾いた布や紙で完全に拭き取ることは難しいと考えられてきた。しかし、重合度ｎが大きい有機ポリマー、例えば５０〜１０００、特に１００〜５００のｎを有する有機ポリマーは、乾布等による拭き取りによって、残存していた皮脂を視認できなくなる程度にまで消去することに適している。
【００４０】
ポリジアルキルシロキサン構造を含む主鎖を有する有機ポリマーは、その一端が下地層又は基材に固定され、その他端が膜の表面に露出していてもよい。固定される一端は主鎖の一端であり、主鎖の他端が膜の表面に露出する。一端が固定された形態は、有機ポリマーを含む層の耐久性の向上に寄与しうる。
【００４１】
一端を固定されて他端が自由端である並列した有機ポリマーの集合は、ポリマーブラシと呼ばれることがある。汎用の撥油膜には、パーフルオロアルキル鎖の群により構成されたポリマーブラシが含まれることがある。これに対し、本実施形態において構成されうるポリマーブラシはポリジアルキルシロキサン鎖の直鎖を含みうる。
【００４２】
（特徴ｉｉｉ）について）
この特徴を備えた有機ポリマーは、一端が下地層又は基材に固定され、他端が膜の表面に露出して、ポリマーブラシを構成しうる。ポリマーブラシの表面は、皮脂の消失性や拭き取り性の向上に適している。特に、柔軟性を消失させる要因となるパーフルオロアルキル基を含まない柔軟な有機ポリマーは、相対的に柔軟で微視的に平滑な表面を有するポリマーブラシを形成することができる。
【００４３】
（特徴ｉｖ）について）
パ−フルオロアルキル又はパーフルオロアルキレン基を含む有機ポリマー、特に炭素数が８程度以上のパーフルオロアルキル又はパーフルオロアルキレン基は高い撥油性の発現に寄与する。この種のフッ素含有ポリマーは、水性の汚れやある種の油性の汚れの付着を防止するための膜としては利用価値がある。なお、パーフルオロアルキル基はＣＦ3-（ＣＦ2）r−で示される１価の基であり、パーフルオロアルキレン基は-（ＣＦ2）r+1-で示される２価の基である。ここで、ｒは０以上の整数である。しかし、パーフルオロアルキル又はパーフルオロアルキレン基を有するフッ素含有ポリマーは、付着した皮脂の除去特性においては十分でない。これは、パーフルオロアルキル基等が、特にそれが長い場合に高い結晶性を発現することと関連していると考えられる。
【００４４】
撥油性を高める従来のアプローチと異なり、本実施形態ではパ−フルオロアルキル基又はパーフルオロアルキレン基を含まない有機ポリマー、さらにはフッ素含有基を含まない有機ポリマーの使用が好ましい。この有機ポリマーは、上述したように、好ましくは、一端が下地層又は基材に固定され、他端が膜の表面に露出し、柔軟なポリマーブラシを形成しうる。柔軟なポリマーブラシは、その軸が容易に撓むため、膜中への皮脂の吸収に適していると考えられる。柔軟なポリマーブラシの構成に適した有機ポリマーの主鎖の一つは上述したポリジアルキルシロキサン構造であるが、有機ポリマーの主鎖が同構造を有するものに限られるわけではない。
【００４５】
以上では便宜上、特徴ｉ）〜ｉｖ）を項に分けて説明したが、有機ポリマーは、各項に記載した特徴を任意に有しうる。
【００４６】
膜の表面に露出している層は、有機ポリマーにより実質的に構成された層であってもよい。上述したケースと同様、本明細書において、実質的に構成された、は、その他の成分を一切許容しない趣旨ではなく、その他の成分の含有量の合計を質量基準で５％未満の範囲で許容する趣旨である。
【００４７】
有機ポリマーは、例えば、式（３）により示される反応性官能基含有ポリマーを用いて形成することができる。
Ｚ1Ｓｉ（Ｒ3）（Ｒ4）−Ｏ−（Ｓｉ（Ｒ1）（Ｒ2）−Ｏ−）m−Ｓｉ（Ｒ5）（Ｒ6）Ｚ2 （３）
Ｒ1〜Ｒ6はそれぞれＳｉに直接結合している。Ｒ1〜Ｒ6は、それぞれ独立して、炭素数１〜６、好ましくは炭素数１〜３、より好ましくは炭素数１又は２のアルキル基である。アルキル基は、直鎖の又は分岐を有する鎖状アルキル基であってもよく環状アルキル基であってもよい。ｍは、３〜２０００、４〜１０００、さらに５〜７５０、特に５〜２００、場合によっては５〜１００の範囲内にある自然数である。Ｚ1及びＺ2は、反応性官能基であり、例えば、互いに独立して、ヒドロキシ基、カルボキシル基、アルデヒド基、アミノ基、又はグリシジル基であり、好ましくはヒドロキシ基である。
【００４８】
上述のポリマーは、その一端に存在する官能基Ｚ1又はＺ2が下地層又は基材の表面に存在する官能基と反応して固定され、その他端は単分子層の表面を形成する。場合によっては、固定されたポリマーの他端と別のポリマーの一端との反応の繰り返しにより、ポリジメチルシロキサン構造を有するポリマー鎖が伸長していく。この重合反応では、立体障害が顕著であるため、ポリマー鎖間の架橋は実質的に排除される。
【００４９】
有機ポリマーが式（３）の単量体の重合により生成する場合、有機ポリマーには反応性官能基の種類に応じた結合が含まれることになる。この結合は、例えばカルボキシル基とヒドロキシ基とが反応した場合にはエステル結合になり、カルボキシル基とアミノ基とが反応した場合にはアミド結合になる。ヒドロキシ基同士の脱水縮合が生じる場合はそれによって生じる結合がシロキサン結合になる。この場合は、シロキサン結合のみを化学結合として含む主鎖が生成する。ただしいずれにしても、得られる有機ポリマーの主鎖は、ポリジアルキルシロキサン構造を含むことになる。
【００５０】
有機ポリマーを含む層の厚さは、１ｎｍ〜３０ｎｍ、さらには１．５ｎｍ〜２０ｎｍであることが好ましく、場合によっては２ｎｍ〜１０ｎｍ、さらには２ｎｍ〜８ｎｍであってもよい。
【００５１】
膜の面積１ｃｍ2あたりの有機ポリマーに含まれる炭素原子の含有量は、０．０１μｇ〜０．２μｇ、特に、さらには０．０２μｇ〜０．１μｇであることが好ましい。炭素原子の含有量は、例えば、表面をよく洗浄し、ＥＰＭＡ（電子線マイクロアナライザ）により測定することができる。
【００５２】
（膜の表面の接触角及び転落角）
膜の表面に露出している有機ポリマーを含む層は、この表面における水の接触角を上昇させ、転落角を低下させる。膜の表面において、質量４ｍｇの水滴を滴下して測定した水の接触角は、９０度以上、さらに９５度以上、特に１００度以上、場合によっては１１０度以上にまで到達しうる。ただし、水の接触角は、１４０度以下、さらに１３０度以下、特に１２０度以下であってもよい。
【００５３】
膜の表面において、質量４ｍｇの水滴を滴下して測定した水の転落角は、３０度以下、さらに２５度以下、特に２０度以下にまで低下しうる。ただし、水の転落角は、３度以上、さらに５度以上、特に８度以上であってもよい。
【００５４】
膜の表面に露出している有機ポリマーを含む層は、この表面におけるオレイン酸の接触角を低下させる。膜の表面において、質量４ｍｇのオレイン酸の油滴を滴下して測定したオレイン酸の接触角は、５０度以下、さらに４５度以下、特に４０度未満にまで低下しうる。オレイン酸の接触角は、１５度以上、２０度以上、さらには２５度以上であってもよい。この程度の接触角は、パーフルオロアルキル（アルキレン）基を含む有機ポリマーが示し得るオレイン酸の接触角（典型的には１０度未満である）よりやや高い。
【００５５】
（一形態の断面）
図１に本発明による物品の一例の断面を示す。図示した物品１０は、基材１とその表面に形成された膜２を備え、膜２は下地層１１とその表面に形成された層１２とを備えている。層１２は有機ポリマーのポリマーブラシ２０を含み、ポリマーブラシ２０が層１２の表面１２ｓに露出している。ポリマーブラシ２０は、一端が下地層１１の表面１１ｓに固定され、他端が層１２の表面１２ｓに露出した鎖状ポリマーにより構成されている。表面１２ｓは膜２の表面でもある。基材１の表面１ｓは平坦であるが、下地層１１の表面１１ｓにはドーム状の凸部１１ｐと平坦部１１ｆとが存在している。凸部１１ｐは、平坦部１１ｆによって囲まれている。凸部１１ｐは、下地層１１にその下部が埋め込まれた微粒子が表面１１ｓから突出して形成されている。表面１２ｓには、表面１１ｓの凸部１１ｐに由来するドーム状の凸部１２ｐが形成され、凸部１２ｐは平坦部１２ｆによって囲まれている。膜２の表面１２ｓのＲａは０．５ｎｍ〜５０ｎｍの範囲にある。
【００５６】
ポリマーブラシ２０は、好ましくはポリジアルキルシロキサン構造を含む主鎖を有し、パーフルオロアルキル基又はパーフルオロアルキレン基を有するポリマーブラシとは異なり、柔軟である。このため、ポリマーブラシ２０は、その全体が変形しながら皮脂等の油滴を受け入れること、言い換えると油滴を吸収することに適している。また、ポリマーブラシ２０を構成する有機ポリマーを式（３）に示したポリマーから形成した場合、ポリマーブラシ２０の表面には、ヒドロキシ基に代表される親油性が高くない官能基（Ｚ1又はＺ2）が露出することになる。このため、ポリマーブラシ２０の表面は、フルオロアルキル基が露出したポリマーブラシの表面よりも油滴との親和性が高くはなく、油滴の接触角がやや大きくなる。その一方、膜中には疎水性のアルキル基（Ｒ1及びＲ2）が豊富に存在し、親油性が高い。したがって、このようなポリマーブラシでは、皮脂等の油滴が膜の表面から膜中に移動して吸収されやすい。
【００５７】
以下、実施例により本発明をさらに詳細に説明する。以下の実施例及び比較例では、膜付きガラス板を作製した。まず、膜付きガラス板の特性の評価方法を説明する。
【００５８】
（１）顕微鏡観察による特性評価
電界放射型走査型電子顕微鏡（日立製作所製、Ｓ−４５００）を用いて膜の表面を斜め上方から観察し、５万倍の拡大像において膜の凸部の直径及び高さと膜の平坦部の厚みとを測定した。また、原子間力顕微鏡（THERMOMICROSCOPE製、走査型プローブ顕微鏡）を用いて膜の表面を観察し、視野１μｍ角四方の像から表面粗さＲａを算出した。
【００５９】
（２）水の接触角及び転落角
膜の表面が水平となるように置いた膜付きガラス板の膜表面に４ｍｇの水滴を滴下し、水の接触角を測定した。また、同様に滴下した４ｍｇの水滴の転落角も測定した。具体的には、膜付きガラス板の表面と水平面とがなす角度を０度から十分にゆっくりと増加させ、水滴が移動しはじめた角度を水の転落角とした。
【００６０】
（３）オレイン酸の接触角（油の接触角）
４ｍｇの水滴に代えて４ｍｇのオレイン酸の油滴を用いたことを除いては、水の接触角と同様にして油の接触角を測定した。
【００６１】
（４）有機ポリマーを含む層の厚さの測定（ポリマー厚さ）
エリプソメータ(J. A. Woollam製、ＶＡＳＥ)を用いて反射率を測定し、反射率の実部と虚部とから有機ポリマーの分子鎖部分の厚さを測定した。
【００６２】
（５）指紋消失性（皮脂消失性）
４ｍｇのオレイン酸の液滴を滴下した２ｃｍ×２ｃｍの綿布に３００ｇの荷重をかけて膜表面に押し付け、綿布を除去してから１０秒後に、綿布を押し付けた表面の拡散反射色を測定した。押し付け後の拡散反射色と、押し付け前に予め測定した拡散反射色とから、２つの測定値のＬ*ａ*ｂ*表色系における色差ΔＥ*ａｂ（ＳＣＥ）を評価した。拡散反射色の測定は、分光測色計（コニカミノルタ製、ＣＭ−２５００ｄ）を用い、直径８ｍｍの円形の視野について実施した。また、綿布除去後１０秒後において、綿布を押し付けた部分と押し付けなかった部分とを肉眼で区別できるかを判定した。なお、色差ΔＥ*ａｂは、Ｌ*ａ*ｂ*表色系の座標２点（Ｌ1、ａ1、ｂ1）及び（Ｌ2、ａ2、ｂ2）から以下の式に基づいて算出することができる。
ΔＥ*ａｂ＝（（Ｌ1−Ｌ2）2＋（ａ1−ａ2）2＋（ｂ1−ｂ2）2）1/2
【００６３】
（６）指紋除去性（皮脂拭き取り性）
４ｍｇのオレイン酸の液滴を滴下した２ｃｍ×２ｃｍの綿布に３００ｇの荷重をかけて膜表面に押し付けた後、綿布を除去した。その表面に紙製ウエス（日本製紙クレシア製、キムワイプ（登録商標））に１ｋｇの荷重をかけ、往復１０ｃｍ、往復速度１秒／往復で１０回往復させた後、表面の拡散反射色を測定した。拭き取り後の拡散反射色と、綿布押し付け前に予め測定した拡散反射色とから、２つの測定値のＬ*ａ*ｂ*表色系における色差ΔＥ*ａｂ（ＳＣＥ）を評価した。拡散反射色の測定は（５）と同様にして実施した。また、拭き取り後において、綿布を押し付けて紙製ウエスで拭き取った部分と綿布を押し付けなかった部分とを肉眼で区別できるかを判定した。
【００６４】
（７）耐摩耗性
２ｃｍ×２ｃｍのスチールウール（番手＃００００、オイルフリー）に１ｋｇの荷重をかけて膜表面に押し付けながら、振幅１９ｃｍ、往復頻度１秒／往復で１０００往復させた。その後、水の接触角と指紋消失性及び／又は除去性とを測定した。
【００６５】
（実施例１）
市販の厚み３ｍｍのフロートガラス板を１０ｃｍ角に切断し、表面をよく洗浄して乾燥させた。一方、テトラエトキシシラン７．０５質量部、濃塩酸１．７９質量部、水２．５質量部、エタノール１９．７質量部、シリカ微粒子分散液（扶桑化学工業製、ＰＬ−７）０．８質量部を混合し、２５℃で４時間攪拌して原液を得た。なお、ＰＬ−７には、実質的に球形、平均粒径１００ｎｍで中実のシリカ微粒子が固形分濃度２３重量％で含まれている。また、原液の固形分は６質量％である。固形分中、微粒子に含まれる酸化ケイ素成分と、微粒子のバインダとなるテトラエトキシシラン由来の酸化ケイ素成分とのＳｉＯ2に換算した質量基準での比率は、８：９２である。原液にエタノール３７質量部を添加して下地層形成用塗布液を得た。なお、ＰＬ−７は二次粒子を含まない。
【００６６】
この塗布液を、バーコーターを用いて前述のガラス板に塗布し、１００℃に設定した電気炉で２時間保持して塗布液を乾燥させ固化させ、凸部と平坦部とから実質的に構成された凹凸表面を有する下地層をガラス板上に形成した。
【００６７】
下地層付きガラス板を平型容器に入れ、両末端に１つずつのシラノール基を有するポリジメチルシロキサン（Gelest Inc.製、ＤＭＳ−１２、平均分子量５５０）を、下地層の凹凸表面を覆うように滴下し、そのまま１２０℃に設定した電気炉で２４時間保持した。その後、ガラス板をアセトン、エタノール、水の順で用いて洗浄し、さらに上記紙製ウエスで表面を拭うことで、反応残余のポリジメチルシロキサンを除去し、膜付きガラス板を得た。
【００６８】
（実施例２）
実施例１と同じガラス板を同様に洗浄し乾燥させた。このガラス板に、ポリジアリルジメチルアンモニウムクロライド（poly (diallyl dimethyl ammonium chloride)、ＰＤＤＡ）を０．５重量％含むメタノール溶液を流しかけ、１００℃の乾燥機で３０分乾燥させた。その後、実施例１とは異なるシリカ微粒子分散液（日産化学工業株式会社製、ＩＰＡ−ＳＴ−ＵＰ）を乾燥させた表面に流しかけ、余分の液を流下させた後で、５５０℃の電気炉で３時間保持して焼成させ、その後室温まで８時間かけて徐冷した。なお、このシリカ微粒子分散液には、一次粒径１０ｎｍで中実のシリカ微粒子が会合して形成された平均粒径４０ｎｍの二次粒子が、固形分濃度２５重量％で含まれている。また、ＰＤＤＡで処理したガラス板表面は、ＰＤＤＡにより正に帯電し、シリカ微粒子表面の負に帯電するシラノール基によりガラス表面にシリカ微粒子を吸着させる。その後の焼成によりＰＤＤＡは焼失し、シリカ微粒子はガラス表面に強く結合し、ガラス表面に凸部からなる下地層を形成する。以降、この下地層付きガラス板について、実施例１と同様にして、膜つきガラス板を得た。
【００６９】
（実施例３）
平均分子量５５０のジメチルシリコーンに代えて、同じく両末端がシラノール基で平均分子量２６０００のジメチルシリコーン（Gelest Inc.製、ＤＭＳ−Ｓ４５）を用いた以外は実施例１と同様にして、膜付きガラス板を得た。
【００７０】
（実施例４）
シリカ微粒子分散液ＰＬ−７に代えて、シリカ微粒子分散液（ＩＰＡ−ＳＴ−ＵＰ）を用いた以外は実施例３と同様にして、膜付きガラス板を得た。
【００７１】
（比較例１）
まず、実施例１と同様にして、凹凸表面を有する下地層をガラス板の表面に形成した。次に、フッ素含有ポリマーをパーフルオロヘキサンで２０質量％に希釈した、市販の指紋付着防止用塗布液（ダイキン工業製、オプツールＤＳＸ）を、さらにパーフルオロヘキサンで希釈して０．１質量％溶液を調製した。この処理液３ｍＬを綿布につけ、下地層の表面に塗り込んだ後、過剰に付着した処理剤を、新しい乾いた綿布で乾拭きして拭き取り、膜付きガラス板を得た。なお、オプツールＤＳＸに含まれているフッ素含有ポリマーは、パーフルオロポリエーテルであり、多くのパーフルオロアルキレン基を含んでいる。
【００７２】
（比較例２）
実施例１と同様にして切断し、洗浄し、乾燥させたフロートガラス板を得た。このガラス板をそのまま評価した。
【００７３】
評価結果を表１にまとめて示す。なお、各実施例では、耐久性試験前後とも、ΔＥ*ａｂ（ＳＣＥ）が１．０以下であり、指紋消失性又は除去性試験において肉眼でオレイン酸の残存を確認できなかった。これに対し、各比較例ではオレイン酸の存在が視認できた。また、各実施例では、耐久性試験後も、水の接触角は９０度以上に保たれていた。
【００７４】
有機ポリマーを構成する主鎖の重合度ｎは、層の厚さから換算して、実施例１及び２において７、実施例３及び４において３５０である。また、膜の面積１ｃｍ2あたりの炭素原子の含有量は、実施例１及び２において０．０４μｇ、実施例３及び４において０．０７μｇである。この炭素原子は有機ポリマーの側鎖に由来する。また、各実施例で用いた有機ポリマーは、ハンセン全溶解度パラメータδtotalは１０〜２０ＭＰａ1/2の範囲にあり、ハンセン空間におけるオレイン酸との座標間の距離が８ＭＰａ1/2以下であった。
【００７５】
また、各実施例の膜付きガラス板を−１５℃に設定した冷凍庫内に３時間保持した後、その表面に同じ冷凍庫内に保持していた氷を接触させたところ、氷は膜つきガラス板の表面を滑らかに滑って付着することがなかった。各実施例の表面は防氷性を有する。一方、各比較例では氷が表面に固着してしまった。
【００７６】
【表１】
2019176695.tif 000003
【図１】
2019176695.tif 000004
【図２】
2019176695.tif 000005
【図３】
2019176695.tif 000006
【図４】
2019176695.tif 000007
【図５】
2019176695.tif 000008
【図６】
2019176695.tif 000009
【国際調査報告】
2019176695.tif 000010
2019176695.tif 000011
2019176695.tif 000012
2019176695.tif 000013